(57)【要約】      （修正有）【課題】搬送中や箱に梱包している間にウエハが破損するのを回避することができる炭化ケイ素ウエハおよびその位置決めエッジ加工方法を提供する。【解決手段】炭化ケイ素（ＳｉＣ）ウエハ１００は、第１フラット１０２および第２フラット１０４を有する。第１Ｒコーナー１０６は、それぞれ第１フラットの２つの端部と炭化ケイ素ウエハのエッジの間の接続部分１０２ａと１０２ｂに配置され、１〜１０ｍｍの半径ｒ１を有する。第２Ｒコーナー１０８は、それぞれ第２フラットの２つの端部と炭化ケイ素ウエハのエッジの間の接続部分１０４ａと１０４ｂに配置され、１〜１０ｍｍの半径ｒ２を有する。フラットの２つの端部と炭化ケイ素ウエハのエッジの間の接続部分のＲコーナーは、最適な半径を有するため、ウエハ加工の収率および品質を上げることができる。【選択図】図１
2018207094.tif 000002
【特許請求の範囲】
【請求項１】
第１フラットおよび第２フラットを有する炭化ケイ素（ＳｉＣ）ウエハであって、
前記第１フラットの一端と前記炭化ケイ素ウエハのエッジの間の接続部分、および前記第１フラットの他端と前記炭化ケイ素ウエハの前記エッジの間の接続部分に配置され、１〜１０ｍｍの半径を有する第１Ｒコーナーと、
前記第２フラットの一端と前記炭化ケイ素ウエハの前記エッジの間の接続部分、および前記第２フラットの他端と前記炭化ケイ素ウエハの前記エッジの間の接続部分に配置され、１〜１０ｍｍの半径を有する第２Ｒコーナーと、
を含む炭化ケイ素ウエハ。
【請求項２】
前記第１Ｒコーナーの前記半径が、前記第２Ｒコーナーの前記半径に等しい請求項１に記載の炭化ケイ素ウエハ。
【請求項３】
前記第１Ｒコーナーの前記半径が、前記第２Ｒコーナーの前記半径よりも大きい請求項１に記載の炭化ケイ素ウエハ。
【請求項４】
前記第１フラットの幅が、前記第２フラットの幅よりも大きい請求項１〜３のいずれか１項に記載の炭化ケイ素ウエハ。
【請求項５】
前記第１フラットが、前記第２フラットに対して９０°に配置された請求項１〜４のいずれか１項に記載の炭化ケイ素ウエハ。
【請求項６】
前記炭化ケイ素ウエハの直径が、５０〜２００ｍｍである請求項１〜５のいずれか１項に記載の炭化ケイ素ウエハ。
【請求項７】
炭化ケイ素ウエハの位置決めエッジ加工方法であって、
前記炭化ケイ素ウエハの正式仕様書を検閲して、前記炭化ケイ素ウエハの直径、前記炭化ケイ素ウエハの第１フラットの直径、および前記炭化ケイ素ウエハの第２フラットの直径を取得することと、
前記炭化ケイ素ウエハの前記直径、前記第１フラットの前記直径、および前記第２フラットの前記直径が第１スペック値よりも大きいか、またはそれに等しい時に、処理回数を評定することと、
前記評定した処理回数に基づいて、前記炭化ケイ素ウエハに多段階供給を行い、前記第１フラットの２つの端部と前記炭化ケイ素ウエハのエッジの間の接続部分にそれぞれ配置された第１Ｒコーナーを形成するとともに、前記第２フラットの２つの端部と前記炭化ケイ素ウエハの前記エッジの間の接続部分にそれぞれ配置された第２Ｒコーナーを形成することと、
前記多段階供給の後に前記炭化ケイ素ウエハを検閲して、前記炭化ケイ素の前記直径、前記第１フラットの前記直径、前記第１フラットの幅、前記第２フラットの前記直径、前記第２フラットの幅、前記第１Ｒコーナーの半径、および前記第２Ｒコーナーの半径の値を取得することと、
前記炭化ケイ素ウエハの前記直径、前記第１フラットの前記直径、および前記第２フラットの前記直径が第２スペック値よりも大きいか、またはそれに等しい時に、加工を終了することと、
を含む方法。
【請求項８】
前記炭化ケイ素ウエハの前記直径、前記第１フラットの前記直径、および前記第２フラットの前記直径が前記第１スペック値よりも小さい時に、前記炭化ケイ素ウエハを交換することをさらに含む請求項７に記載の方法。
【請求項９】
前記炭化ケイ素ウエハの前記直径、前記第１フラットの前記直径、および前記第２フラットの前記直径が前記第２スペック値よりも小さい時に、前記炭化ケイ素ウエハを交換することをさらに含む請求項７または８に記載の方法。
【発明の詳細な説明】
【技術分野】
【０００１】
本発明は、炭化ケイ素（ＳｉＣ）ウエハの加工技術に関するものであり、特に、炭化ケイ素ウエハの位置決めエッジ加工方法に関するものである。
【背景技術】
【０００２】
従来の半導体シリコンウエハと比較して、炭化ケイ素ウエハは、バンドギャップが広く、熱安定性が高いため、高温、高圧、高周波数、高電力、および光電子応用の電子部品に幅広く使用されている。
【０００３】
しかしながら、炭化ケイ素ウエハは、硬度が高い。そのため、炭化ケイ素ウエハのオリエンテーション・フラット(orientation  flat)とウエハエッジの接続部分で加工するのは容易ではない。したがって、フラットとウエハエッジの接続部分に応力集中問題が生じる可能性がある。炭化ケイ素ウエハは、搬送時や箱に梱包される時に破損しやすいため、炭化ケイ素ウエハの収率を増やすことができない。
【発明の概要】
【発明が解決しようとする課題】
【０００４】
本発明は、炭化ケイ素ウエハのフラットの２つの端部の応力を減らす炭化ケイ素ウエハを提供する。
【０００５】
本発明は、さらに、炭化ケイ素ウエハの収率を増やすための位置決めエッジ加工方法を提供する。
【課題を解決するための手段】
【０００６】
本発明の１つは、第１フラットおよび第２フラットを有する炭化ケイ素ウエハを含む。炭化ケイ素ウエハにおいて、第１Ｒコーナー（rounded  corner）は、第１フラットの一端と炭化ケイ素ウエハのエッジの間の接続部分、および第１フラットの他端と炭化ケイ素ウエハのエッジの間の接続部分に配置され、第２Ｒコーナーは、第２フラットの一端と炭化ケイ素ウエハのエッジの間の接続部分、および第２フラットの他端と炭化ケイ素ウエハのエッジの間の接続部分に配置される。第１Ｒコーナーは、１〜１０ｍｍの半径を有し、第２Ｒコーナーは、１〜１０ｍｍの半径を有する。
【０００７】
１つの実施形態において、第１Ｒコーナーの半径は、第２Ｒコーナーの半径に等しい。
【０００８】
１つの実施形態において、第１Ｒコーナーの半径は、第２Ｒコーナーの半径よりも大きい。
【０００９】
１つの実施形態において、第１フラットの幅は、第２フラットの幅よりも大きい。
【００１０】
１つの実施形態において、第１フラットは、第２フラットに対して９０°に配置される。
【００１１】
１つの実施形態において、炭化ケイ素ウエハの直径は、５０〜２００ｍｍである。
【００１２】
本発明の別の１つは、炭化ケイ素ウエハの位置決めエッジ加工方法を含む。この方法では、炭化ケイ素ウエハの正式仕様書を検閲して、炭化ケイ素ウエハの直径ＷＤ、炭化ケイ素ウエハの第１フラットの直径ＯＤ１、および炭化ケイ素ウエハの第２フラットの直径ＯＤ２を取得する。そして、炭化ケイ素ウエハの直径ＷＤ、第１フラットの直径ＯＤ１、および第２フラットの直径ＯＤ２が対応する第１スペック値よりも大きいか、またはそれに等しい時に、処理回数を評定する。評定した処理回数に基づいて、炭化ケイ素ウエハに多段階供給（multi-stage  feeding）を行い、第１フラットの２つの端部と炭化ケイ素ウエハのエッジの間の接続部分にそれぞれ配置された第１Ｒコーナーを形成するとともに、第２フラットの２つの端部と炭化ケイ素ウエハのエッジの間の接続部分にそれぞれ配置された第２Ｒコーナーを形成する。多段階供給の後、炭化ケイ素ウエハを検閲して、炭化ケイ素ウエハの直径ＷＤ、第１フラットの直径ＯＤ１、第２フラットの直径ＯＤ２、第１フラットの幅ＯＦ１、第２フラットの幅ＯＦ２、第１Ｒコーナーの半径ｒ１、および第２Ｒコーナーの半径ｒ２の値を取得する。炭化ケイ素ウエハの直径ＷＤ、第１フラットの直径ＯＤ１、および第２フラットの直径ＯＤ２が対応する第２スペック値よりも大きいか、またはそれに等しい時に、炭化ケイ素ウエハ加工を終了する。
【００１３】
別の実施形態において、炭化ケイ素ウエハの直径ＷＤ、第１フラットの直径ＯＤ１、および第２フラットの直径ＯＤ２が対応する第１スペック値よりも小さい時に、炭化ケイ素ウエハを交換する。
【００１４】
別の実施形態において、炭化ケイ素ウエハの直径ＷＤ、第１フラットの直径ＯＤ１、および第２フラットの直径ＯＤ２が対応する第２スペック値よりも小さい時に、炭化ケイ素ウエハを交換する。
【発明の効果】
【００１５】
以上のように、本発明は、最適な半径を有するＲコーナーをフラットの２つの端部とウエハエッジの接続部分に配置するため、接続部分の応力を減らすことができる。そのため、搬送中や箱の梱包している間に炭化ケイ素ウエハが破損しにくく、炭化ケイ素ウエハの収率が上がる。
【００１６】
本発明の上記および他の目的、特徴、および利点をより分かり易くするため、図面と併せた幾つかの実施形態を以下に説明する。
【図面の簡単な説明】
【００１７】
添付図面は、本発明の原理がさらに理解されるために含まれており、本明細書に組み込まれかつその一部を構成するものである。図面は、本発明の実施形態を例示しており、説明とともに、本発明の原理を説明する役割を果たしている。
【００１８】
【図１】本発明の１つの実施形態に係る炭化ケイ素ウエハを示す図である。
【図２】本発明の別の実施形態に係る炭化ケイ素ウエハの位置決めエッジ加工を示すフロー図である。
【図３】実施例および比較例の収率を示す棒グラフである。
【発明を実施するための形態】
【００１９】
以下、図面を用いて本発明の実施形態について詳しく説明する。しかしながら、これらの実施形態は、単なる例示であり、本発明を限定するものではない。図面に示したここで使用する方法、構造、および／または材料の共通点は、文字説明の補充である。例えば、領域および／または構造の相対的大きさおよび位置は、明確に示す理由により縮小または拡大してもよい。
【００２０】
図１は、本発明の１つの実施形態に係る炭化ケイ素ウエハを示す図である。図１において、炭化ケイ素ウエハ１００は、第１フラット１０２および第２フラット１０４を有する。第１フラット１０２は、主フラット（primary  flat）であってもよく、第２フラット１０４は、副フラット（secondary  flat）であってもよいが、本発明はこれに限定されない。第１Ｒコーナー１０６は、それぞれ第１フラット１０２の２つの端部１０２ａおよび１０２ｂとそれに隣接するウエハエッジ１００ａの接続部分に配置され、第１Ｒコーナー１０６は、１〜１０ｍｍの半径ｒ１を有する。第２Ｒコーナー１０８は、それぞれ第２フラット１０４の２つの端部１０４ａおよび１０４ｂとそれに隣接するウエハエッジ１００ａの接続部分に配置され、第２Ｒコーナー１０８は、１〜１０ｍｍの半径ｒ２を有する。炭化ケイ素ウエハの異なる大きさに応じて、半径ｒ１および半径ｒ２の範囲は、わずかに異なってもよい。下記の表１を参照されたい。
【００２１】
【表１】
2018207094.tif 000003
【００２２】
本発明の１つの実施形態において、第１Ｒコーナーの半径ｒ１は、第２Ｒコーナーの半径ｒ２に等しいか、またはそれよりも大きい。第１フラット１０２の幅ＯＦ１は、第２フラット１０４の幅ＯＦ２よりも大きい。ここで、用語「ＯＦ」は、「オリエンテーション・フラット（orientation  flat）」の略語である。第１フラット１０２は、第２フラット１０４に対して９０°に配置されてもよい。つまり、第１フラット１０２および第２フラット１０４の延伸線は、９０°の角度を形成してもよい。また、炭化ケイ素ウエハ１００の直径ＷＤは、例えば、５０〜２００ｍｍであるが、必要に応じて調整することができる。
【００２３】
図２は、本発明の別の実施形態に係る炭化ケイ素ウエハの位置決めエッジ加工を示すフロー図である。図２の略称は、図１の略称を参照することができる。
【００２４】
図２において、ステップ２００を実行し、炭化ケイ素ウエハの正式仕様書を検閲して、炭化ケイ素ウエハの直径ＷＤ、炭化ケイ素ウエハの第１フラットの直径ＯＤ１、および炭化ケイ素ウエハの第２フラットの直径ＯＤ２を取得する。
【００２５】
次に、ステップ２０２において、炭化ケイ素ウエハの直径ＷＤ、炭化ケイ素ウエハの第１フラットの直径ＯＤ１、および炭化ケイ素ウエハの第２フラットの直径ＯＤ２が対応する第１スペック値よりも大きいか、またはそれに等しい時に、処理回数を評定する。いわゆる「第１スペック値」は、ＷＤ、ＯＤ１、およびＯＤ２に対応する所定値である。そのため、第１スペック値は、１つの単一値ではなく、いくつかの異なる値を有する。
【００２６】
炭化ケイ素ウエハの直径ＷＤ、炭化ケイ素ウエハの第１フラットの直径ＯＤ１、および炭化ケイ素ウエハの第２フラットの直径ＯＤ２が第１スペック値よりも大きいか、またはそれに等しい時に、ステップ２０４（処理回数評定）を実行する。炭化ケイ素ウエハは硬度が高いため、多段階供給モードの加工を採用して、炭化ケイ素ウエハの損傷を回避する。ステップ２００で得られた最初のスペック値と第１スペック値を比較して、この評定により仕上げ量を得ることができる。この仕上げ量から、さらに、処理回数を得ることができる。例えば、処理回数は、２〜１０であってもよいが、本発明はこれに限定されない。
【００２７】
しかしながら、炭化ケイ素ウエハの直径ＷＤ、第１フラットの直径ＯＤ１、および第２フラットの直径ＯＤ２が第１スペック値よりも小さい時は、炭化ケイ素ウエハをこれ以上加工することができない。そのため、炭化ケイ素ウエハを新しい炭化ケイ素ウエハと交換して（ステップ２０６）、位置決めエッジ加工を行う。
【００２８】
ステップ２０４の後、評定した処理回数に基づいて、炭化ケイ素ウエハにステップ２０８の多段階供給を行い、第１フラットの２つの端部と炭化ケイ素ウエハのエッジの間の接続部分にそれぞれ第１Ｒコーナーを形成し、第２フラットの２つの端部と炭化ケイ素ウエハのエッジの間の接続部分にそれぞれ第２Ｒコーナーを形成する。多段階供給は、例えば、数回の粗粉砕（coarse  grinding）および１回の微粉砕（fine  grinding）を含む。例えば、評定した処理回数が５である場合、多段階供給は、４回の粗粉砕と１回の微粉砕を含み、砥石車の数（粒子サイズ）は、例えば、＃３００〜＃３０００である。
【００２９】
ステップ２０８を終了した後、ステップ２１０を行う。加工した炭化ケイ素ウエハを検閲して、炭化ケイ素ウエハの直径ＷＤ、第１フラットの直径ＯＤ１、第１フラットの幅ＯＦ１、第２フラットの直径ＯＤ２、第２フラットの幅ＯＦ２、第１Ｒコーナーの半径ｒ１、および第２Ｒコーナーの半径ｒ２の値を取得する。
【００３０】
そして、ステップ２１２を行う。炭化ケイ素ウエハの直径ＷＤ、第１フラットの直径ＯＤ１、および第２フラットの直径ＯＤ２が対応する第２スペック値よりも大きいか、またはそれに等しいかどうかを確認する。いわゆる「第２スペック値」とは、ＷＤ、ＯＤ１、およびＯＤ２の所定値である。対応する第２スペック値は、対応する第１スペック値と異なっていてもよく、いくつかの異なる値を含む。
【００３１】
炭化ケイ素ウエハの直径ＷＤ、第１フラットの直径ＯＤ１、および第２フラットの直径ＯＤ２が対応する第２スペック値よりも小さい時に、炭化ケイ素ウエハを交換する（ステップ２０６）。反対に、炭化ケイ素ウエハの直径ＷＤ、第１フラットの直径ＯＤ１、および第２フラットの直径ＯＤ２が対応する第２スペック値よりも大きいか、またはそれに等しい時は、炭化ケイ素ウエハの位置決めエッジ加工を終了する。
【００３２】
本発明の効果を証明するため、実験を行ったが、本発明はこれに限定されない。
【００３３】
＜実施例＞
４インチの炭化ケイ素ウエハを使用した。炭化ケイ素ウエハは、第１フラットと第２フラットを有する。第１スペック値は、ＷＤ：１００．１±０．０５ｍｍ、ＯＤ１：９７．４±０．０５ｍｍ、およびＯＤ２：９９．３±０．０５ｍｍを含む。第２スペック値は、ＷＤ：１００±０．０５ｍｍ、ＯＤ１：９７．３±０．０５ｍｍ、およびＯＤ２：９９．２±０．０５ｍｍを含む。
【００３４】
図２に基づいて位置決め加工を行い、炭化ケイ素ウエハの第１Ｒコーナーおよび第２Ｒコーナーが最適な半径範囲に入るようにした。
【００３５】
＜比較例＞
第１フラットと第２フラットを有する４インチの炭化ケイ素ウエハを使用したが、炭化ケイ素ウエハを実施例の位置決め加工で加工しなかった。
【００３６】
＜収率＞
実施例および比較例の４０片の炭化ケイ素ウエハのエッジを丸み付けし（edge-rounding）、ウエハのエッジにある微小亀裂を除去した。光学顕微鏡（optical  microscope,  OM）を使用して、炭化ケイ素ウエハが破損しているかどうかを調べた。その結果を図３に示す。エッジプロファイル機（edge  profile  instrument）で面取りの投影を調べることにより、面取りのスペックを検閲することができる。図３において、本実施例の炭化ケイ素ウエハは、全く破損しておらず、収率は１００％であった。しかしながら、比較例の収率は、３３．３３％しかなかった。
【００３７】
したがって、炭化ケイ素ウエハのフラットの２つの端部と隣接するウエハエッジの接続部分は、最適な半径範囲のＲコーナーを有するため、搬送中や箱に梱包している間にウエハが破損するのを回避することができ、炭化ケイ素ウエハの収率および品質を上げる効果を達成することができる。
【産業上の利用可能性】
【００３８】
本発明の炭化ケイ素ウエハは、高温、高圧、高周波数、高電力、および光電子応用の電子部品に有用である。
【００３９】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００４０】
１００  炭化ケイ素ウエハ
１００ａ  エッジ
１０２  第１フラット
１０２ａ、１０２ｂ  第１フラットの２つの端部
１０４  第２フラット
１０４ａ、１０４ｂ  第２フラットの２つの端部
１０６  第１Ｒコーナー
１０８  第２Ｒコーナー
２００、２０２、２０４、２０６、２０８、２１０、２１２  ステップ
ＯＤ１、ＯＤ２、ＷＤ  直径
ＯＦ１、ＯＦ２  幅
ｒ１、ｒ２  半径
【図１】
2018207094.tif 000004
【図２】
2018207094.tif 000005
【図３】
2018207094.tif 000006
【外国語明細書】
2018207094000001.pdf